이러 한 처리 를 채택 한 본 발명 의 실시 예 에서 알 수 있 듯이 , 로듐 스크랩 을 상압 에서 증기 화 되 는 온도 가 비교 적 낮 은 Mg ( 혹은 Ca ) 금속 과 혼합 하 여 진공 ( ≤ 3 × 10 - 3 torr ) 을 유지 한 상태 에서 석영관 을 봉입 하 여 400 ～ 900 ℃ 에서 5 ～ 10 시간 동안 열처리 하 여 MgxRhy ( 혹은 CaxRhy ) 라는 형태 의 합금 이 생성 된다 .